ПОЛУЧЕНИЕ ЛПЭНП, ИМЕЮЩЕГО КОНТРОЛИРУЕМОЕ СОДЕРЖАНИЕ РАСТВОРИМЫХ В КСИЛОЛЕ ИЛИ ЭКСТРАГИРУЕМЫХ ГЕКСАНОМ ВЕЩЕСТВ

1. Способ получения сортов линейного полиэтилена низкой плотности (ЛПЭНП), имеющих различные содержания растворимых в ксилоле или экстрагируемых гексаном веществ, с использованием одного и того же катализатора Циглера-Натты путем изменения количества алкилалюминия, используемого для полимеризации, причем указанный способ включает:
3-10
(a) сополимеризацию этилена с C-α-олефином в присутствии катализатора Циглера-Натты, алкилалюминия и электронодонора;
(b) определение зависимости содержания растворимых в ксилоле или экстрагируемых гексаном веществ от соотношения алкилалюминий/электронодонор; и
(c) изменение соотношения алкилалюминий/электронодонор для получения сортов ЛПЭНП, имеющих желаемое содержание растворимых в ксилоле или экстрагируемых гексаном веществ.
3
4
x
4-x
3
4
x
4-x
1-10
6-14
2. Способ по п.1, где катализатор Циглера-Натты выбран из группы, состоящей из TiCl, TiCl, Ti(OR)Cl, VOCl, VCl, Zr(OR)Cl и их смесей, где каждый R независимо выбран из группы, состоящей из C-алкилов и C-арилов, и x составляет от 0 до 4.
4
3. Способ по п.2, где катализатор Циглера-Натты представляет собой TiCl.
2
4. Способ по п.3, где катализатор Циглера-Натты нанесен на подложку MgCl.
5. Способ по п.4, где катализатор Циглера-Натты имеет молярное соотношение Mg/Ti большее либо равное 7.
6. Способ по п.5, где молярное соотношение Mg/Ti находится в диапазоне от 10 до 100.
7. Способ по п.6, где молярное соотношение Mg/Ti находится в диапазоне от 10 до 50.
8. Способ по п.7, где электронодонор представляет собой тетрагидрофуран.
1
9. Способ по п.8, где зависимость нормированного содержания растворимых в ксилоле веществ, Y (масс.%), в ЛПЭНП от соотношения алкилалюминий/электронодонор, X (молярное соотношение), дается следующим уравнением:
1
0,33
Y=6,16X
и где α-олефин представляет собой 1-бутен.
1
10. Способ по п.8, где зависимость процентного изменения нормированного содержания растворимых в ксилоле веществ, Z, в ЛПЭНП от процентного изменения соотношения алкилалюминий/электронодонор, W, дается следующим уравнением:
1
Z=0,33W.
2
11. Способ по п.8, где зависимость содержания экстрагируемых гексаном веществ, Y (мас.%), в ЛПЭНП от соотношения алкилалюминий/электронодонор, X (молярное соотношение), дается следующим уравнением:
2
1,14
Y=0,14X
и где α-олефин представляет собой 1-бутен.
2
12. Способ по п.8, где зависимость процентного изменения содержания экстрагируемых гексаном веществ, Z, в ЛПЭНП от процентного изменения соотношения алкилалюминий/электронодонор, W, дается следующим уравнением:
2
Z=1,14W.
13. Способ контроля слипания пленки линейного полиэтилена низкой плотности (ЛПЭНП), причем указанный способ включает:
3-10
(a) сополимеризацию этилена с C-α-олефином в присутствии катализатора Циглера-Натты, триалкилалюминия и электронодонора;
(b) определение зависимости слипания пленки от соотношения электронодонор/триалкилалюминий; и
(c) регулирование соотношения электронодонор/триалкилалюминий для достижения желаемого уровня слипания пленки.
4
n
4-n
1-10
14. Способ по п.13, где катализатор Циглера-Натты выбран из группы, состоящей из TiCl и TiCl(OR), коэффициент n составляет менее либо равен 3 и R представляет собой C-углеводородную группу.
4
15. Способ по п.14, где катализатор Циглера-Натты представляет собой TiCl.
2
16. Способ по п.15, где катализатор Циглера-Натты нанесен на подложку MgCl.
17. Способ по п.16, где катализатор Циглера-Натты имеет молярное соотношение Mg/Ti большее либо равное 7.
18. Способ по п.17, где молярное соотношение Mg/Ti находится в диапазоне от 10 до 100.
19. Способ по п.18, где молярное соотношение Mg/Ti находится в диапазоне от 10 до 50.
20. Способ по п.19, где электронодонор представляет собой тетрагидрофуран.
3
2
21. Способ по п.20, где зависимость слипания пленки, Y (г/16 дюймов площади контакта “внутренних сторон”) от соотношения алкилалюминий/электронодонор, X (молярное соотношение), дается следующим уравнением:
3
1,85
Y=2,46X,
где α-олефин представляет собой 1-бутен.
3
22. Способ по п.20, где зависимость процентного изменения слипания пленки, Z, от процентного изменения соотношения алкилалюминий/электронодонор, W (молярное соотношение), дается следующим уравнением:
3
Z=1,85W.
23. Линейный полиэтилен низкой плотности (ЛПЭНП), полученный способом по п.1.
24. Пленка из линейного полиэтилена низкой плотности (ЛПЭНП), полученная способом по п.13.